(57)【要約】  低コストで環境への負荷がなく安定である酸化ケイ素を成分とする物質を簡便な処理による光電変換材料及びそれを利用した光電池、光二次電池を提供する。  酸化ケイ素を含む組成物である人工水晶、溶融石英ガラス、ソーダ石灰ガラス、無アルカリガラス、ホウケイ酸ガラスを粉砕し、ハロゲン化水素酸水溶液で浸漬処理し、水洗・乾燥する。  その、材料を電極板に担持させ適宜な電解質を加えた水に入れ、対向電極との間を電気接続し、光を照射することにより光電極として使用する。  また、その材料を透明電極と対向電極を有する容器に有機電解質とともに封入し、透明電極を経由して光を照射することにより光電池を構成する。
2011049156.tif 000002
【特許請求の範囲】
【請求項１】
酸化ケイ素を含む組成物からなることを特徴とする、光電極材料。
【請求項２】
前記酸化ケイ素を含む組成物が人工水晶であることを特徴とする、請求の範囲１の光電極材料。
【請求項３】
前記酸化ケイ素を含む組成物が溶融石英ガラスであることを特徴とする、請求の範囲１の光電極材料。
【請求項４】
前記酸化ケイ素を含む組成物がソーダ石灰ガラスであることを特徴とする、請求の範囲１の光電極材料。
【請求項５】
前記酸化ケイ素を含む組成物が無アルカリガラスであることを特徴とする、請求の範囲１の光電極材料。
【請求項６】
前記酸化ケイ素を含む組成物がホウケイ酸ガラスであることを特徴とする、請求の範囲１の光電極材料。
【請求項７】
前記酸化ケイ素を含む組成物がガラス繊維であることを特徴とする、請求の範囲１の光電極材料。
【請求項８】
前記酸化ケイ素を含む組成物がハロゲン化水素酸で処理されたことを特徴とする、請求の範囲１の光電極材料。
【請求項９】
前記ハロゲン化水素酸がフッ化水素酸であることを特徴とする、請求の範囲８の光電極材料。
【請求項１０】
前記ハロゲン化水素酸が塩化水素酸であることを特徴とする、請求の範囲８の光電極材料。
【請求項１１】
酸化ケイ素を含む組成物からなることを特徴とする、光電池材料。
【請求項１２】
前記酸化ケイ素を含む組成物が人工水晶であることを特徴とする、請求の範囲１１の光電池材料。
【請求項１３】
前記酸化ケイ素を含む組成物が溶融石英ガラスであることを特徴とする、請求の範囲１１の光電池材料。
【請求項１４】
前記酸化ケイ素を含む組成物がソーダ石灰ガラスであることを特徴とする、請求の範囲１１の光電池材料。
【請求項１５】
前記酸化ケイ素を含む組成物が無アルカリガラスであることを特徴とする、請求の範囲１１の光電池材料。
【請求項１６】
前記酸化ケイ素を含む組成物がホウケイ酸ガラスであることを特徴とする、請求の範囲１１の光電池材料。
【請求項１７】
前記酸化ケイ素を含む組成物がガラス繊維であることを特徴とする、請求の範囲１１の光電池材料。
【請求項１８】
前記酸化ケイ素を含む組成物がハロゲン化水素酸で処理されたことを特徴とする、請求の範囲１１の光電池材料。
【請求項１９】
前記ハロゲン化水素酸がフッ化水素酸であることを特徴とする、請求の範囲１８の光電池材料。
【請求項２０】
前記ハロゲン化水素酸が塩化水素酸であることを特徴とする、請求の範囲１８の光電池材料。
【発明の詳細な説明】
【技術分野】
【０００１】  本発明は、光電極材料に関するものである。
【背景技術】
【０００２】  通常、非常に高いエネルギーを与えなければ進行しない反応を、光によって電子励起状態を生じる触媒を用いて、きわめて低いエネルギーで進行させるために光触媒が用いられる。【０００３】  光触媒としては、酸化チタン、酸化亜鉛、硫化カドミウム、酸化タングステンなどのいわゆる半導体触媒あるいは、ルテニウムビピリジル錯体のような金属錯体触媒が知られている。【０００４】  これらの中で酸化チタン（ＴｉＯ２）は最も安定性が高く、しかも生物毒性をほとんど示さないので、大気中の窒素酸化物及び有機物質の分解除去のための光触媒として実用されているが、利用できる光は波長が３８０nm以下の紫外線のみであり、この波長領域の紫外線は太陽光中の４％に過ぎないため、最も豊富な光源である太陽光の利用効率は最大でも４％、実際には１％がせいぜいである。【０００５】  酸化チタンの光触媒反応の典型的な例にＯ２の還元（Ｈ２Ｏ２の生成）、Ｈ２Ｏの酸化（Ｏ２の発生）、Methylbiologenの還元、Ｎ２の還元、廃水処理、光触媒的Kolbe反応（ＣＨ３ＣＯＯＨ→ＣＨ４(gas)+ＣＯ２）などがある。 【０００６】  酸化チタンには、光触媒能の他に本多・藤嶋効果として知られる水の分解を行う光電極能及び太陽電池に用いられる光起電能がある。【０００７】  特開２００４−２９０７４８号公報（特許４２１４２２１号）及び特開２００４−２９０７４７号公報（特許４２４７７８０号公報）に、酸化チタンと同様な光触媒能を有する材料としてハロゲン化水素酸で処理された溶融石英が示されている。【０００８】  国際公開公報ＷＯ２００５／０８９９４１号に、光触媒能を有する材料としてフッ化水素酸で処理された人工水晶が示されている。【０００９】  この光触媒は、特開２００４−２９０７４８号公報及び特開２００４−２９０７４７号公報に示された溶融石英を原材料とする光触媒よりもさらに広い２００〜８００nmという波長領域で光触媒として機能する。【００１０】  フッ化水素酸で処理された人工水晶について、国際公開公報ＷＯ２００５／０８９９４１号の段落［００２１］〜［００２３］に次のとおりに述べられている。【００１１】［００２１］このように、フッ化水素処理により人工水晶が活性化するのは、ＳｉＯ２とＨＦが接触すると、表面のＳｉがＦと結合し、これにより結合電子がＦ側に引き寄せられ、バックボンド結合が弱まる結果、そこが分離したＨ＋Ｆ−分子で攻撃され、バックボンドが切断され、最表面Ｓｉがフッ素化されると同時に、すぐ下の層のボンドの１つが水素化される。  このような状態が次々と伝播し、最後に最表面ＳｉはＳｉＦ４の形で分離し、ＳｉＨ３ラジカルが表面に残留する。［００２２］ところが、このＳｉＨ３ラジカルは、次の層のＳｉとの間のＳｉ−Ｓｉ結合が非常に弱く、さらに結合電子がＨ側に弱く引き寄せられるため簡単に切断され、ＨＦ分子のＨにより容易に置換され、ＳｉＨの形になることによりＳｉ（１１１）表面にＨが露出し、活性化状態になるものと考えられる。［００２３］このようにして、フッ化水素処理した人工水晶を液から分離し、蒸留水で２〜５回洗浄したのち、風乾すれば、光触媒が得られる。  このように人工水晶の場合は、フッ化水素により活性化するにもかかわらず、同じ結晶性��リカからなる天然水晶の場合は、フッ化水素により活性化されない。その理由についてはまだ解明されていない。【００１２】  国際公開公報ＷＯ２００６／０９５９１６号に、紫外領域における２酸化チタン以外の光半導体電極材料として酸化亜鉛，２酸化錫，酸化タングステン，炭化ケイ素が示されている。  さらに、可視領域における光半導体電極材料としてシリコン、ガリウムヒ素，チタン酸ストロンチウム，セレン化カドミウム，リン化ガリウムが示されている。
【先行技術文献】
【特許文献】
【００１３】
【特許文献１】特開２００４−２９０７４８号公報
【特許文献２】特開２００４−２９０７４７号公報
【特許文献３】国際公開公報ＷＯ２００５／０８９９４１号
【特許文献４】国際公開公報ＷＯ２００６／０９５９１６号
【発明の開示】
【発明が解決しようとする課題】
【００１４】  酸化チタンを用いる光電極及び太陽電池は、太陽光中に４％しか含まれない波長が３８０nm以下の紫外線しか利用できないため、効率が低い。【００１５】  色素を用いることにより利用可能な光の範囲を紫外線より波長が長い可視光領域まで拡げるために、ルテニウム錯体色素を用いた色素増感型太陽電池がグレッツエル電池として知られている。グレッツエル電池の利用効率は理論的に３０％、実際には最大で１０％である。【００１６】  このルテニウム錯体色素材料は高価であるだけでなく、長期間使用により色素が分解するため、寿命に限界がある。  他の色素、特に各種の有機色素も使用可能であるが、有機色素であるが故にやはり寿命に限界がある。【００１７】  この出願に係る発明は、酸化チタンを用いた光電極及び太陽電池の有する問題点を回避して、高価であり寿命に問題があるルテニウム錯体色素材料を必要としない、安価な光電極材料及び太陽電池材料を提供することを課題とする。
【課題を解決するための手段】
【００１８】  本発明者等は、人工水晶及び溶融石英が、光電極材料として機能することを発見した。【００１９】  本発明者等は、ハロゲン化水素酸処理した人工水晶及び溶融石英が、光電極材料として機能することを発見した。【００２０】  さらに、本発明者等は、ハロゲン化水素酸処理した人工水晶及び溶融石英が、光電池材料として機能することを発見した。【００２１】  それに加えて、酸化ケイ素（ＴｉＯ２）を含むその他のガラス、すなわちソーダ石灰ガラス，無アルカリガラス及びホウケイ酸ガラスも、同様に光電極材料及び光電池材料としての機能を有することを発見した。【００２２】  本出願に係る発明においては、酸化ケイ素組成物をハロゲン化水素酸で処理した材料を光電極材料あるいは光電池材料として使用する。【００２３】  使用する酸化ケイ素を含む組成物が人工水晶である。【００２４】  使用する酸化ケイ素を含む組成物が溶融石英ガラスである。【００２５】  使用する酸化ケイ素を含む組成物がソーダ石灰ガラスである。【００２６】  使用する酸化ケイ素を含む組成物が無アルカリガラスである。【００２７】  使用する酸化ケイ素を含む組成物がホウケイ酸ガラスである。【００２８】  ハロゲン化水素酸処理に使用するハロゲン化水素酸がフッ化水素酸である。【００２９】  ハロゲン化水素酸処理に使用するハロゲン化水素酸が塩化水素酸である。【００３０】  材料の用途が光電極である。【００３１】  材料の用途が光電池である。
【図面の簡単な説明】
【００３２】
【図１】この出願に係る光電極材料を用いる光水分解装置の原理的構成説明図。
【図２】この出願に係る光電池材料を用いる光電池装置の原理的構成説明図。
【図３】光電池装置の具体的構成説明図。
【発明を実施するための形態】
【００３３】  実施例で使用した材料の組成及びその処理は以下のとおりである。（１）人工水晶：結晶ＳｉＯ２、（２）溶融石英ガラス：非結晶ＳｉＯ２（３）ソーダ石灰ガラス：ＳｉＯ２：７１.９％，ＣａＯ：７.８％，Ａｌ２Ｏ３：１.７％，ＭｇＯ：４.０％，Ｎａ２Ｏ：１３.３％（４）無アルカリガラス：ＳｉＯ２：５５.０％，ＣａＯ：２３.０％，Ａｌ２Ｏ３：１４.２％，Ｂ２Ｏ３：６.２％（５）ホウケイ酸ガラス：ＳｉＯ２：３３.０％，ＣａＯ：６.８％，Ａｌ２Ｏ３：１.３％，Ｂ２Ｏ３：３７.４％，ＭｇＯ：５.５％，Ｎａ２Ｏ：１６.０％である。  なお、含有量が１％未満の成分は記載を省略してある。
【００３４】  これらのガラス試料をフッ化水素酸水溶液に浸漬し、水洗後に乾燥させ、粉砕した。  フッ化水素酸以外に塩化水素酸がハロゲン化水素酸として用いられるが、フッ化水素酸が好ましい。  また、他のハロゲン化水素酸も利用可能であると考えられる。  なお、ハロゲン水素酸による処理を行わないガラス試料も光電極材料として機能することが確認された。
【００３５】  室内において光源には、蛍光灯を用いたが、そのときの照度は１５,０００〜１９,０００ｌｕｘである。  また、外光による場合は日陰で６,０００〜７,０００ｌｕｘ、直射日光による場合は５０,０００〜１００,０００ｌｕｘ程度の照度を得ることができる。
【実施例１】
【００３６】  初めに、光電極の実施例について述べる。  図１にハロゲン化処理したガラスの光電極能を利用する装置を説明する。  この図において、１はアノード、２はアノード１に支持された光電極材料、３はカソード、４は適宜な電解質が混入された水、５はアノード１とカソード３との間に接続された負荷である。【００３７】  アノード１はＮｉ／ＮｉＯや貴金属からなり、光電極材料２を担持する。大きさは２０ｍｍ×２０ｍｍである。【００３８】  これらのガラス試料を５％のフッ化水素酸水溶液に５分間浸漬し、水洗後に乾燥させ、粒径が０.２ｍｍ以下になるように粉砕した。【００３９】  カソード３には、例えば白金あるいは炭素が用いられる。【００４０】  負荷５には抵抗器を用いた。【００４１】  光電極材料２に２００〜８００ｎｍの光が照射され、吸収されると、光電極材料の内部で電荷分離が起き、その状態がある程度の寿命を持つと、電子が水と反応して水を還元してＨ２が生成され、正孔が水を酸化してＯ２が生成される。【００４２】  この水素及び酸素の発生とともにカソード３から負荷５を経由してアノード１に向かって電子が流れ、すなわちアノード１からカソード３に向かって電流が流れる。【００４３】  電極１の面積を２０×２０ｍｍ２とし、純水１０ｍＬに対して０.７１ｇのＮａ２ＳＯ４を溶かして得た０.５ｍｏｌ／Ｌの電解液とし、蛍光灯により１５,０００〜１９０,００ｌｕｘの光を照射したときに流れる電流を表１に示す。【００４４】  また、これらの電流値から計算して求めた水が分解されて発生する水素ガスの量を併せて示す。電流により【００４５】
【表１】
2011049156.tif 000003
【実施例２】
【００４６】  処理に使用するハロゲン化水素酸を塩化水素酸とし、電解液として硫酸ナトリウム水溶液を用いた人工水晶電極によって０.１μＡの電流が流れた。  この電流による電気分解によって得られる水素は計算によれば１時間当たり０.４２μＬである。
【実施例３】
【００４７】  次に、光電池の実施例について述べる。  図２にこの出願の発明に係る光電池の概念構成図を示す。  この図において、１１は電極、１３は対電極、１２は電極１１に支持された光電極、１４は電解液、１５は電極１１と対電極１３との間に接続された負荷である。【００４８】  電極１１はＮｉ／ＮｉＯや貴金属からなり、ＳｉＯ２を含む光電極材料１２を担持する。【００４９】  光電極はＳｉＯ２を含むガラス等の粒を５％のフッ化水素酸水溶液に５分間浸漬し、水洗後に乾燥させ、粒径が０.２ｍｍ以下になるように粉砕したものを用いている。【００５０】  対電極１３には、例えば白金あるいは炭素を用い、負荷１５には抵抗器を用いた。【００５１】  光電極１２に波長が２００〜８００ｎｍである光が照射され、吸収されると、光電極１２の内部で起電し、電極１１から負荷１５を経由して対電極１３に向かって電子が流れる。いいかえれば、対電極１３から電極１１に向かって電流が流れる。
【実施例４】
【００５２】  次に、光電池の具体的構成について述べる。  図３にこの出願の発明に係る光電池の概念構成図を示す。  この図において、２１及び２３はＦＴＯ（フッ素ドープ酸化錫）層２２及びＦＴＯ層２４を有するガラスからなる３０ｍｍ×３０ｍｍのガラス基板であり、ＦＴＯ層２２及びＦＴＯ層２４は電荷取り出し電極として機能する。光入射側のＦＴＯ層には酸化亜鉛（ＺｎＯ），酸化チタン（ＴｉＯ２）等のｎ型半導体層が形成されている。  光入射側ＦＴＯと対向するＦＴＯ層２４には２０ｍｍ×２０ｍｍの白金膜２６が形成されている。【００５３】  ｎ型半導体層２５と白金膜２６の間に０.１５〜０.２０ｍｍの厚さでＳｉＯ２を含むガラスと有機電解質を混合した光電池材料２７が封入されている。【００５４】  使用した有機電解質は、ＬｉＩを０.１ｍｏｌ、Ｉ２を０.０５ｍｏｌ，４−tert-ブチルピリジンを０.５ｍｏｌ，テトラブチルアンモニウムヨージドを０.５ｍｏｌアセトニトリル溶媒に添加したものである。【００５５】  このようにして作成した光電池の取り出し電極であるＦＴＯ層２２及びＦＴＯ層２４に取り出し線を取付け、取り出し電極２２側から照射光源として蛍光灯により照度１５,０００〜１９,０００ｌｕｘの光を照射し、取り出し電極２２と２４との間の解放電圧及び短絡電流を計測した。  その結果得られた解放電圧及び短絡電流を表２に示す。【００５６】
【表２】
2011049156.tif 000004
【実施例５】
【００５７】  なお、フッ化水素酸処理をしていない酸化ケイ素組成物でも表３に示す解放電圧及び短絡電流が得られた。【００５８】
【表３】
2011049156.tif 000005
【００５９】  濃度０.１％のフッ化水素酸処理をしたガラス繊維の場合には２６ｍＶの電圧が検出された。【００６０】  これらの結果から、ＳｉＯ２は光電池としての機能を有しており、フッ化水素酸で処理することにより、光起電圧が著しく高くなることが把握される。【００６１】  また、ホウケイ酸ガラスの場合にはフッ化水素酸処理をしなくても、１２ｍＶと高い電圧が検出されているが、これはホウ酸（Ｂ２Ｏ３）の存在によるとも考えられる。
【実施例６】
【００６２】  処理に使用するハロゲン化水素酸を塩化水素酸とし、同様にＬｉＩを０.１ｍｏｌ、Ｉ２を０.０５ｍｏｌ，４−tert-ブチルピリジンを０.５ｍｏｌ，テトラブチルアンモニウムヨージドを０.５ｍｏｌアセトニトリル溶媒に添加した有機電解質を使用した時に得られた解放電圧は４ｍＶ、短絡電流は０.１μＡであった。
【実施例７】
【００６３】  人工水晶について、紫外領域の成分を含まない光源である３００Ｗの白熱電球により、ほぼ直射日光に等しい照度で短絡電流を測定したところ、それぞれ４００ｍＶの解放電圧及び０.５μＡの短絡電流が観測された。【００６４】  このことから、少なくとも人工水晶により、紫外光よりも長い波長の光によって、光起電が可能であり、この起電力は酸化チタンによらないことが結論付けされる。【００６５】  したがって、さらに従来太陽電池として研究されている酸化チタン膜を添加することにより、さらに高い解放電圧及び大きな短絡電流が期待される。
【符号の説明】
【００６６】１，１１  電極２，１２  光電極材料３，１３  対電極４，１４  電解質５，１５  負荷２１，２３  ガラス基板２２，２４  取り出し電極２５  ｎ型半導体層２６  白金膜２７  酸化ケイ素
【図１】
2011049156.tif 000006
【図２】
2011049156.tif 000007
【図３】
2011049156.tif 000008
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
酸化ケイ素を主成分とする組成物からなることを特徴とする、光電極材料。
【請求項２】
前記酸化ケイ素を主成分とする組成物が人工水晶であることを特徴とする、請求の範囲１の光電極材料。
【請求項３】
前記酸化ケイ素を主成分とする組成物が溶融石英ガラスであることを特徴とする、請求の範囲１の光電極材料。
【請求項４】
前記酸化ケイ素を主成分とする組成物がソーダ石灰ガラスであることを特徴とする、請求の範囲１の光電極材料。
【請求項５】
前記酸化ケイ素を主成分とする組成物が無アルカリガラスであることを特徴とする、請求の範囲１の光電極材料。
【請求項６】
前記酸化ケイ素を主成分とする組成物がホウケイ酸ガラスであることを特徴とする、請求の範囲１の光電極材料。
【請求項７】
前記酸化ケイ素を主成分とする組成物がガラス繊維であることを特徴とする、請求の範囲１の光電極材料。
【請求項８】
前記酸化ケイ素を主成分とする組成物がハロゲン化水素酸で処理されたことを特徴とする、請求の範囲１の光電極材料。
【請求項９】
前記ハロゲン化水素酸がフッ化水素酸であることを特徴とする、請求の範囲８の光電極材料。
【請求項１０】
前記ハロゲン化水素酸が塩化水素酸であることを特徴とする、請求の範囲８の光電極材料。
【請求項１１】
酸化ケイ素を主成分とする組成物からなることを特徴とする、光電池材料。
【請求項１２】
前記酸化ケイ素を主成分とする組成物が人工水晶であることを特徴とする、請求の範囲１１の光電池材料。
【請求項１３】
前記酸化ケイ素を主成分とする組成物が溶融石英ガラスであることを特徴とする、請求の範囲１１の光電池材料。
【請求項１４】
前記酸化ケイ素を主成分とする組成物がソーダ石灰ガラスであることを特徴とする、請求の範囲１１の光電池材料。
【請求項１５】
前記酸化ケイ素を主成分とする組成物が無アルカリガラスであることを特徴とする、請求の範囲１１の光電池材料。
【請求項１６】
前記酸化ケイ素を主成分とする組成物がホウケイ酸ガラスであることを特徴とする、請求の範囲１１の光電池材料。
【請求項１７】
前記酸化ケイ素を主成分とする組成物がガラス繊維であることを特徴とする、請求の範囲１１の光電池材料。
【請求項１８】
前記酸化ケイ素を主成分とする組成物がハロゲン化水素酸で処理されたことを特徴とする、請求の範囲１１の光電池材料。
【請求項１９】
前記ハロゲン化水素酸がフッ化水素酸であることを特徴とする、請求の範囲１８の光電池材料。
【請求項２０】
前記ハロゲン化水素酸が塩化水素酸であることを特徴とする、請求の範囲１８の光電池材料。
【国際調査報告】
2011049156.tif 000009
2011049156.tif 000010
2011049156.tif 000011
2011049156.tif 000012